(57)【要約】【課題】ローラーを用いた塗装によって、基本的に凹凸の少ない従来にない優れた意匠性を有する模様塗膜の形成方法を提供する。【解決手段】１）予め下塗り塗料が塗装された基材表面に、前記下塗り塗料とは異なる色調の上塗り塗料を表面に凹凸を有する植毛された塗装ローラーに含ませた後、前記塗装ローラーを接触転動させることにより、不規則で非連続的な第１の模様を形成するステップからなることを特徴とする模様塗膜の形成方法を提供する。【選択図】        図２
2006021120.tif 000002
【特許請求の範囲】
【請求項１】
（１）予め下塗り塗料が塗装された基材表面に、前記下塗り塗料とは異なる色調の上塗り塗料を表面に凹凸を有する植毛された塗装ローラーに含ませた後、前記塗装ローラーを接触転動させることにより、不規則で非連続的な第１の模様を形成するステップからなることを特徴とする模様塗膜の形成方法。
【請求項２】
（１）予め下塗り塗料が塗装された基材表面に、前記下塗り塗料とは異なる色調の上塗り塗料を表面に凹凸を有する植毛された塗装ローラーに含ませた後、前記塗装ローラーを接触転動させることにより、不規則で非連続的な第１の模様を形成するステップと、そして
（２）前記第１の模様を形成させた後に、基材表面の全部または一部に前記上塗り塗料を含ませた塗装ローラーを接触転動させることにより、第２の模様に形成するステップと、
からなることを特徴とする模様塗膜の形成方法。
【請求項３】
前記第２の模様に形成するステップにおいて前記塗装ローラーに含ませる上塗り塗料の量は、少なくとも、前記第１の模様を形成するステップにおいて前記塗装ローラーに含ませる上塗り塗料の量より減じていることを特徴とする請求項２に記載の模様塗膜の形成方法。
【請求項４】
前記第２の模様に形成するステップは、前記第１の模様を形成するステップにおいて形成された第１の模様が乾燥する前に実施されることを特徴とする請求項２または３に記載の模様塗膜の形成方法。
【請求項５】
前記第１および／または第２の模様を形成させた基材表面に、クリアー塗装を施すステップを含むことを特徴とする請求項１ないし４のいずれかに記載の模様塗膜の形成方法。
【請求項６】
前記塗装ローラーの凸部の毛丈が、１〜３０ｍｍである請求項１ないし５のいずれかに記載の模様塗膜の形成方法。
【請求項７】
前記上塗り塗料が、水系塗料であることを特徴とする請求項１ないし６のいずれかに記載の模様塗膜の形成方法。
【発明の詳細な説明】
【技術分野】
【０００１】
本発明は模様塗膜の形成方法に関し、特に建築物の内外壁面、天井および床等に適用する模様塗膜の形成方法に関する。
【背景技術】
【０００２】
従来、建築物の内外壁面、天井および床等に対し各種色彩による模様を形成する方法の一つとして、コンビネーション塗工法と呼ばれる方法が用いられていた。この方法は、ゴムやスポンジ等のローラーに塗料を含ませた後、被塗装面に対してこれらを繰返し押し当て、さらに別の色相の塗料を同様の方法で塗り重ねることにより多彩な模様を形成させるというものである。
【０００３】
しかしながら、この方法は非常に繁雑であり、多大な手間と時間を要するものであった。さらにこの方法は、塗装作業者の熟練した技能を必要とするもので、その仕上り具合は作業者の熟練度合によって大きく左右されるため、常に一定水準の品質で仕上げられるというものではなかった。
【０００４】
これに対し、特開２００２−１３６９１６号公報では、特定の塗料を含ませた特定のローラーブラシを用いて、塗料を非連続に塗着させる方法が開示されているが、この方法に用いることができる塗料は限られており、また、形成される模様は使用するローラーブラシの孔径に起因した微細なものであるため、単調な模様しか得ることができなかった。
【０００５】
さらに、平らな基材の表面に凹凸模様を形成させて複雑な模様を形成させる手法としては、リシン塗膜を形成した外壁材など、平らな基材の表面に、粗粒の珪砂を配合した仕上げ塗料を塗布するか、または、ベース塗料をフローコーターやスプレーなどで塗装した後、珪砂を砂散布機で散布し、珪砂によって凹凸塗膜を形成し、更にベース塗料を塗装する場合と同様にして１〜２回の上塗り塗装を施すこと、または、特開２００２−１２２０５３２号公報で開示されているように、予め下塗り塗料を塗装した基材表面に該下塗り塗料とは異なる色調の上塗り塗料を全面に塗装し、その後、上塗り塗料が未乾燥の間に表面が平滑ではない塗装ローラーで掻き取り、下地の一部を露出させる方法などが知られている。
【０００６】
しかしながら、これらの方法は塗工された平面が平滑でないために汚れが溜まり易く、また、塗装するために必要となる塗料も多量になるといった問題があった。
【特許文献１】特開２００２−１３６９１６号公報
【特許文献２】特開２００２−１２２０５３２号公報
【発明の開示】
【発明が解決しようとする課題】
【０００７】
従って、本発明の主な目的は、特定のローラーを用いた塗装によって、基本的に凹凸の少ない従来にない優れた意匠性を有する模様塗膜の形成方法を提供することである。
【０００８】
本発明のさらなる目的は、塗装作業者の熟練度合いに頼ることなく比較的簡単な作業で、かつ、少ない塗料の使用で美観性に優れた多彩な模様を形成できる模様塗膜の形成方法を提供することである。
【課題を解決するための手段】
【０００９】
本発明の模様塗膜の形成方法は、（１）予め下塗り塗料が塗装された基材表面に、前記下塗り塗料とは異なる色調の上塗り塗料を表面に凹凸を有する植毛された塗装ローラーに含ませた後、前記塗装ローラーを接触転動させることにより、不規則で非連続的な第１の模様を形成するステップからなることを特徴とする。
【００１０】
また、本発明の他の模様塗膜の形成方法は、
（１）予め下塗り塗料が塗装された基材表面に、前記下塗り塗料とは異なる色調の上塗り塗料を表面に凹凸を有する植毛された塗装ローラーに含ませた後、前記塗装ローラーを接触転動させることにより、不規則で非連続的な第１の模様を形成するステップと、そして
（２）前記第１の模様を形成させた後に、基材表面の全部または一部に前記上塗り塗料を含ませた塗装ローラーを接触転動させることにより、第２の模様に形成するステップと、
からなることを特徴とする。
【００１１】
さらに、形成される模様塗膜をより複雑に、かつ、不規則に配置するために本発明による模様塗膜の形成方法は、第２の模様を形成するステップにおいて塗装ローラーに含ませる上塗り塗料の量を、少なくとも、第１の模様を形成するステップにおいて塗装ローラーに含ませる上塗り塗料の量より減ずることができる。
【００１２】
また同様に、形成される模様塗膜をより複雑に、かつ、不規則に配置するために本発明による模様塗膜の形成方法は、第２の模様に形成するステップを、第１の模様を形成するステップにおいて形成された第１の模様が乾燥する前に実施することができる。
【発明の効果】
【００１３】
本発明によれば、特定のローラーを用いた塗装によって、基本的に凹凸の少ない従来にない優れた意匠性を有する模様塗膜の形成方法を提供することができる。
【００１４】
具体的には、本発明による模様塗膜の形成方法は、下塗り塗料とは異なる色調の上塗り塗料を表面に凹凸を有する植毛された塗装ローラーに含ませた後、この塗装ローラーを接触転動させることにより、下塗り塗料とは異なる色調の上塗り塗料を不規則で非連続的に塗工するため、輪郭がぼかされたこれまでに見られない意匠性に優れた第１の模様を形成させることができる。
【００１５】
また、本発明による他の模様塗膜の形成方法は、第１の模様を形成させた後に、基材表面の全部または一部に第１の模様を形成させた塗料と同じ上塗り塗料を含ませた塗装ローラーを接触転動させるので、この塗装ローラーを媒体として第１の模様の一部およびその空隙に第２の模様が点在的に付着させる結果、模様の大きさ、形状および配置が不規則で非連続的な、これまでに見られない意匠性に優れた第１および第２の模様を形成させることができる。
【００１６】
さらに、本発明による模様塗膜の形成方法は、第２の模様を形成するステップにおいて塗装ローラーに含ませる上塗り塗料の量を、少なくとも、第１の模様を形成するステップにおいて塗装ローラーに含ませる上塗り塗料の量より減ずることにより、平均的には第１の模様より小さな第２の模様を第１の模様の一部およびその空隙に点在的に付着させることができ、模様の大きさ、形状および配置の不規則性がより強調された、これまでに見られない意匠性に優れた第１および第２の模様を形成させることができる。
【００１７】
また、本発明による模様塗膜の形成方法は、第１の模様が乾燥する前に第２の模様を形成させるステップを実施することにより、第２の模様を形成させるために接触転動させられた塗装ローラーが第１の模様の上をも接触転動するので、この塗装ローラーを媒体として第１の模様の塗料の少なくとも一部が崩れ、また、塗装ローラーの凸部に付着した塗料が第１の模様の空隙に点在的に付着する結果、模様の大きさ、形状および配置の不規則性がさらに強調された、これまでに見られない意匠性に優れた第１および第２の模様を有する上塗り塗膜を形成させることができる。
【００１８】
この結果、本発明によれば、塗装作業者の熟練度合いに頼ることなく比較的簡単な作業で、かつ、必要にして最小限の塗料の使用で美観性に優れた多彩な模様を形成できる模様塗膜の形成方法を提供することができる。
【発明を実施するための最良の形態】
【００１９】
以下、本発明の具体的な態様について詳細に説明する。
【００２０】
本発明が適用される被塗装基材は、建築物の内外壁面、天井および床等であり、このような部位に用いられる主な基材としては、コンクリート、モルタル等のセメント基材、軽量コンクリート板、気泡コンクリート板、サイディングボード、石綿コンクリート板等の各種建材等が挙げられる。また、これら基材に何らかの表面処理（シーラー、サーフェーサー、フィラー等による下地処理等）が施された被塗装面を有するものに適用することも可能であり、さらに、何らかの塗膜が予め形成された被塗装面を有するものにも適用することができる。
【００２１】
本発明のステップ（１）で使用される下塗り塗料としては、アクリル樹脂系、アクリルウレタン樹脂系、エポキシ樹脂系、アクリルエポキシ樹脂系、塩素化ポリプロピレン樹脂系、アルカリシリケート系、アルキルシリケート系などの結合剤を使用した有機溶剤型、水性型など、従来から公知の各種の塗料が使用できる。
【００２２】
下塗り塗料は、後述する上塗り塗料が塗装されていない部分に露出するため、タイルやレンガの目地部などの一定の例外を除けば、基材全面に均一に塗装されていることが好ましい。
【００２３】
本発明のステップ（１）および（２）で使用する塗装ローラーとしては、表面に凹凸を有する植毛されたローラー、または不織布などの繊維が巻かれたローラーであればよく、スポンジローラーおよびゴムローラーは、模様の輪郭をぼかしながら模様塗膜を不規則で非連続的に塗工することができず、また、第１の模様が乾燥する前に、第２の模様の塗工・転写を繰り返す場合には、先に塗装された模様塗膜の輪郭を押し潰して汚くするために適さない。
【００２４】
また、本発明で使用する塗装ローラーは表面が平滑であってはならず、その表面の全部または一部に凹凸を有していなければならない。凹凸部の大きさや高低差などの凹凸部の形状は特に限定されるものではないが、塗装ローラー表面全体の凹凸部の形状や大きさ、配置は不規則なものであることが好ましい。
【００２５】
上述された塗装ローラーの構成は、形成させる模様の輪郭をぼかしながら模様塗膜を不規則で非連続的に塗工する働きをする他に、第１の模様に重ねて第２の模様を形成させる場合には、先に塗装された第１の模様の輪郭を押し潰すことなく、さらに、第２の模様を第１の模様およびその間隙に点在的でかつ不規則に塗工し、全体としては、非常に複雑な形状を有する第１の模様と第２の模様が不規則に混在した模様塗膜を形成させる働きをもする。
【００２６】
さらに、上述された塗装ローラーを用いてより複雑な形状を有し、より不規則性が強調された模様塗膜を形成させるためには、第２の模様を形成するステップにおいて塗装ローラーに含ませる上塗り塗料の量を、少なくとも、第１の模様を形成するステップにおいて塗装ローラーに含ませる上塗り塗料の量より減ずることにより、平均的には第１の模様より小さな第２の模様を第１の模様の一部およびその空隙に点在的に付着させて、これまでに見られない意匠性に優れた第１および第２の模様を形成させることもできる。
【００２７】
また、第１の模様が乾燥する前に第２の模様を形成させるステップを実施することにより、第２の模様を形成させるために接触転動させられた塗装ローラーが第１の模様の塗料の少なくとも一部を崩して、塗装ローラーの凸部に付着した塗料を第１の模様の空隙に点在的に付着させて、模様の大きさ、形状および配置の不規則性がさらに強調された第１および第２の模様を有する上塗り塗膜を形成させることもできる。
【００２８】
従って、これらのような機能を効果的に発揮し得る好適な塗装ローラー表面凸部の形態は、塗装ローラーに植毛された毛丈、または不織布などの厚みが１〜３０ｍｍである繊維から構成されていることが好ましく、また、第１の模様を形成させるために使用するの塗装ローラーと第２の模様を形成させるために使用するの塗装ローラーとは、表面に凹凸を有する植毛されたローラーであれば、全く同じローラーか、もしくは、ローラ部の径や、毛丈または厚みが異なるものを使用してもよい。
【００２９】
本発明のステップ（１）および（２）で使用される上塗り塗料としては、下塗り塗料との密着性が良いものであれば特に制限はなく、従来から公知の焼付型、常乾型の有機溶剤系、水系または無溶剤系等の各種塗料が挙げられる。
【００３０】
具体的には、エマルジョン塗料、水溶性樹脂塗料等の水系塗料、油性ペイント（堅練りペイント、調合ペイント）、油性エナメル等の油性塗料、アルキド樹脂塗料、アミノアルキド樹脂塗料、不飽和ポリエステル樹脂塗料、エポキシ樹脂塗料、ポリウレタン樹脂塗料、アクリル樹脂塗料、アクリルシリコン樹脂塗料、ビニル樹脂塗料等の合成樹脂塗料、セルロース塗料、酒精塗料、粉体塗料、無機質塗料などの種々の塗料が使用でき、着色顔料を含むものであればよい。
【００３１】
また、セメント系材料からなる外壁に塗装する場合は、耐アルカリ性の塗料を使用することが望ましく、前述の塩ビ系エナメル、合成樹脂エマルジョン塗料（酢ビ系、アクリル系等）、アクリル系エナメル等の塗料を使用することもできる。
【００３２】
本発明で使用される上塗り塗料としては、例えば、アクリルシリコンエマルジョンのような常乾型水系塗料が好ましい。特に建築物の屋外に使用される場合には、耐候性と耐水性が重要である。このような塗料は市販されている。
【００３３】
また、水系塗料の水性媒体は、水か、または水と有機溶媒との混合物から構成される。
【００３４】
上記有機溶媒の具体例としては、メタノールや、エタノール、プロパノール、ブタノールなどのアルコール類、エチレングリコールモノエチルエーテル、エチレングリコールモノブチルエーテル等のアルコールエーテル類、アセトン、メチルエチルケトン等のケトン類等の親水性有機溶媒や、それとトルエン、キシレン、酢酸エチル、酢酸ブチル等の疎水性の各種塗料用有機溶媒との混合有機溶媒が使用可能である。
【００３５】
さらに、本発明で使用されるクリアー塗料（カラークリアー塗料を含む）としては、前述の上塗り塗膜との密着性が良いものであれば特に制限はなく、従来から公知の焼付型、常乾型の有機溶剤系、水系または無溶剤系等の各種塗料挙げられる。
【００３６】
以下に、本発明を実施例によって更に具体的に説明する。
【実施例】
【００３７】
本発明のステップ（１）および（２）で使用される上塗り塗料としては、、エマルジョン塗料、水溶性樹脂塗料等の水系塗料、油性ペイント（堅練りペイント、調合ペイント）、油性エナメル等の油性塗料、アルキド樹脂塗料、アミノアルキド樹脂塗料、不飽和ポリエステル樹脂塗料、エポキシ樹脂塗料、ポリウレタン樹脂塗料、アクリル樹脂塗料、アクリルシリコン樹脂塗料、ビニル樹脂塗料等の合成樹脂塗料、セルロース塗料、酒精塗料、粉体塗料、無機質塗料などの種々の塗料が使用でき、着色顔料を含むものであればよく、本実施例における上塗り塗料としては、白茶色の着色顔料を含むアクリルシリコンエマルジョン塗料を使用した。
【００３８】
なお、セメント系材料からなる外壁に塗装する場合は、耐アルカリ性の塗料を使用することが望ましく、前述の塩ビ系エナメル、合成樹脂エマルジョン塗料（酢ビ系、アクリル系等）、アクリル系エナメル等の塗料が使用される。
【００３９】
次に、本発明による模様塗膜の形成方法を塗装ステップに従って説明する。
【００４０】
まず、塗装を行う建築物の外壁、例えば新築の一般住宅のコンクリート系パネル外装材（ＡＬＣなど）を、レイタンスなどの汚れや脆弱部・付着物をワイヤブラシ・ケレン・高圧洗浄等で除去することにより、下地表面を平滑に仕上げる。本実施例における被塗装基材は、セメント系サイディングボードよりなる一般建築物の外壁を使用した。
【００４１】
なお、建築物の外壁が雑居ビルの現場打コンクリート壁、工場・倉庫のボード外装材、アルミニウム合金パネル外装材、ステンレス鋼パネル外装材、小規模一般住宅のサイディングボード・ラスモルタル壁等の場合においても同様に下地（素地）調整を行うことが好ましい。
【００４２】
さらに、建築物外壁の素地が脆弱で多孔質であるＡＬＣ等の場合には、下地調整後、合成樹脂エマルジョンクリヤー、ビニル系シーラー、エポキシ系シーラー等により厚膜を形成しないように均等にシーラー塗装を施すことが好ましい。
【００４３】
次に、下地調整及びシーラー塗装が終了したら、防水、耐アルカリ、耐酸、絶縁、錆止め、防黴等の目的に適合した塗料で、その塗料に適合した塗装方法（刷毛塗り、ローラー塗り、エアスプレー、静電塗装、ロールコーター等）により下塗りを行う。
【００４４】
下塗り塗料としては、アクリル樹脂系、アクリルウレタン樹脂系、エポキシ樹脂系、アクリルエポキシ樹脂系、塩素化ポリプロピレン樹脂系、アルカリシリケート系、アルキルシリケート系などの結合剤を使用した有機溶剤型、水性型など、従来から公知の各種の塗料が使用できるが、本実施例においては、下塗りとして茶色のアクリルシリコンエマルジョン塗料を通常のローラーを用いて全面塗装した。本実施例において、下塗り塗料を塗装基材（建築物外壁サイディングボード）全面に塗装した状態の一部拡大写真を図１に示す。
【００４５】
下塗り塗装が終了したら、下塗り塗料に適合した異なる色調の上塗り塗料を用意し、建築物の外壁面上に１回目の上塗り塗装を施してゆく。
【００４６】
この塗工は、表面に凹凸を有する植毛された塗装ローラー（大塚刷毛製造株式会社製：ウーローラーＣ（凸部の毛丈：６ｍｍ）の表面を凹凸を有するように改造したもの）を接触転動させることにより塗工した。なお、塗料の付着面積や付着量は、塗料の乾燥速度や外壁の面積や趣向に合わせて調整することができる。
【００４７】
図２は、１回目の上塗り塗装を施した後の外壁上の第１の模様を有する塗膜の状態が写真で示されている。黒色で写されている部分が第１の模様を有する塗膜であり刷毛ローラーの凸部により塗料が塗工された部分に相当する。また、白色で写されている他の部分が下塗り塗装の露出面である。図２から、表面に凹凸を有する植毛された塗装ローラーの効果により、第１の模様はその輪郭をぼかしながら不規則で非連続的に塗工されていることが判る。
【００４８】
次に、第２の模様を形成するステップにおいて塗装ローラーに含ませる上塗り塗料の量を、第１の模様を形成するステップにおいて塗装ローラーに含ませた上塗り塗料の量より７０％減じた前記塗装ローラーを用いて第１および第２の模様を形成させた。
【００４９】
図３には、第１の模様を形成するステップより塗料を減じた塗装ローラーを用いて、２回目の上塗り塗装を施した後の外壁上の第１および第２の模様を有する塗膜の状態が写真で示されている。黒色で写されている部分が第１および第２の模様を有する塗膜であり刷毛ローラーの凸部により塗料が塗工された部分に相当する。また、白色で写されている他の部分が下塗り塗装の露出面である。図３から、先に塗装・形成された第１模様および後に形成された第２の模様は、植毛された塗装ローラーにより、その全部または一部が輪郭をぼかすように散点的に塗り広げられるように模様塗膜を形成していることが判る。
【００５０】
また、第２の模様を形成するステップにおいて使用される塗装ローラーに含ませる上塗り塗料の量を第１の模様を形成するステップにおいて含ませた上塗り塗料の量より減じることにより、平均的には第１の模様より小さな第２の模様が第１の模様の一部およびその空隙に点在的に付着し、模様の大きさ、形状および配置の不規則性がより強調された、これまでに見られない意匠性に優れた第１および第２の模様塗膜の形成されていることが判る。
【００５１】
本発明によれば、第１の上塗り塗工と第２の上塗り塗工とを交互に少しづつ繰り返して３回以上行うこともできるが、この場合、特に塗装面積が広い場合や塗料の乾燥速度が速い場合には、上塗り塗料の塗膜形成に十分注意する必要がある。
【００５２】
この結果、本発明による模様塗膜の形成方法においては、表面に凹凸を有する植毛された塗装ローラーを用いてこの塗装ローラーを接触転動させることにより、下塗り塗料とは異なる色調の上塗り塗料を不規則で非連続的に塗工し、輪郭がぼかされた第１の塗膜模様を形成させることができる。
【００５３】
また、本発明による他の模様塗膜の形成方法は、第１の模様を形成させた後に、基材表面の全部または一部に第１の模様を形成させた塗料と同じ上塗り塗料を含ませた塗装ローラーを接触転動させるので、この塗装ローラーを媒体として第１の模様の一部およびその空隙に第２の模様が点在的に付着させられる結果、模様の大きさ、形状および配置が不規則で非連続的な、これまでに見られない意匠性に優れた第１および第２の模様を形成させることができる。
【００５４】
さらに、本発明による模様塗膜の形成方法は、第２の模様を形成するステップにおいて塗装ローラーに含ませる上塗り塗料の量を、少なくとも、第１の模様を形成するステップにおいて塗装ローラーに含ませる上塗り塗料の量より減ずることにより、平均的には第１の模様より小さな第２の模様を第１の模様の一部およびその空隙に点在的に付着させて、模様の大きさ、形状および配置の不規則性がより強調された、これまでに見られない意匠性に優れた第１および第２の模様を形成させることができる。
【００５５】
また、前記のぼかし表現はローラーすべり模様やかすれ等の塗装欠陥を目立たなくさせるため、それらの塗装欠陥が塗装中もしくは塗装後に発生しても視覚的に美感が損なわれることが少なく、再塗装をする手間が省けた。
【００５６】
さらに本発明によれば、塗装作業者の熟練度合いに頼ることなく比較的簡単な作業で、かつ、必要にして最小限の塗料の使用で美観性に優れた多彩な模様塗膜を形成することができた。
【００５７】
以上、実施例に基づいて本発明を説明してきたが、本発明はこれらに限定されるわけではない。例えば、建築物外壁の下塗り塗装は必要不可欠というものではなく、下塗り塗装を施さなくても、本発明の模様塗膜の形成方法は十分に効果を発揮するものである。
【図面の簡単な説明】
【００５８】
【図１】本発明による下塗り塗装を施した場合の外壁の外観写真を示す。
【図２】本発明による１回目の上塗り塗装を施した場合の第１の模様塗膜が形成された外壁の拡大された外観写真を示す。
【図３】本発明による２回目の上塗り塗装を施した場合の第１および第２の模様塗膜が形成された外壁の拡大された外観写真を示す。
【図１】
2006021120.tif 000003
【図２】
2006021120.tif 000004
【図３】
2006021120.tif 000005